(57)【要約】  本発明は、リガンド化合物、オレフィンオリゴマー化用触媒系、およびこれを用いたオレフィンオリゴマー化方法に関する。前記リガンド化合物は、特定の新規構造を有する化合物であって、より高い触媒活性でエチレンをオリゴマー化することができるオレフィンオリゴマー化触媒系の提供を可能にする。  【選択図】なし【特許請求の範囲】
【請求項１】
下記化学式１で表されるリガンド化合物：
【化１０】
2016539923.tif 000013
前記化学式１において、
Ｘは、−ＮＲ1Ｒ2であるか、Ｎ、Ｏ、またはＳのヘテロ元素が１つ以上含まれている置換もしくは非置換のヘテロサイクリック官能基であり、
Ｒ1およびＲ2は、それぞれ独立に、Ｎ、Ｏ、Ｆ、Ｓ、またはＰのヘテロ元素が１つ以上含まれている炭素数１〜２０のアルキル基、炭素数３〜２０のシクロアルキル基、炭素数６〜４０のアリール基、炭素数３〜３０のヘテロアリール基、−ＰＲ3Ｒ4、または炭素数７〜４０のアリールアルキル基であり、
Ｒ3〜Ｒ6は、それぞれ独立に、Ｎ、Ｏ、Ｆ、Ｓ、またはＰのヘテロ元素が１つ以上含まれているか、含まれていない炭素数１〜４０の炭化水素基であり、
ｎは、０〜１０の整数である。
【請求項２】
前記化学式１において、
Ｘは、−ＮＲ1Ｒ2、環中にＮを有し、炭素数１〜３のアルキル基で置換もしくは非置換の炭素数３〜８のヘテロサイクリック官能基、または環中にＯまたはＳを有する非置換の炭素数３〜８のヘテロサイクリック官能基であり、
Ｒ1およびＲ2は、それぞれ独立に、炭素数３〜２０のシクロアルキル基、または−ＰＲ3Ｒ4であり、
Ｒ3〜Ｒ6は、それぞれ独立に、炭素数６〜４０のアリール基であり、
ｎは、１〜５の整数である請求項１に記載のリガンド化合物。
【請求項３】
下記化合物からなる群より選択される請求項１に記載のリガンド化合物。
【化１１】
2016539923.tif 000014
【請求項４】
請求項１〜３のいずれか１項に記載のリガンド化合物；
遷移金属供給源；および
助触媒を含むオレフィンオリゴマー化用触媒系。
【請求項５】
遷移金属供給源は、クロム供給源である請求項４に記載のオレフィンオリゴマー化用触媒系。
【請求項６】
前記遷移金属供給源は、クロム（ＩＩＩ）アセチルアセトネート、三塩化クロムトリステトラヒドロフラン、クロム（ＩＩＩ）−２−エチルヘキサノエート、クロム（ＩＩＩ）トリス（２，２，６，６−テトラメチル−３，５−ヘプタンジオネート）、クロム（ＩＩＩ）ベンゾイルアセトネート、クロム（ＩＩＩ）ヘキサフルオロ−２，４−ペンタンジオネート、およびクロム（ＩＩＩ）アセテートヒドロキシドからなる群より選択される請求項４に記載のオレフィンオリゴマー化用触媒系。
【請求項７】
前記助触媒は、下記化学式２〜４で表される化合物からなる群より選択される請求項４に記載のオレフィンオリゴマー化用触媒系：
［化学式２］
−［Ａｌ（Ｒ7）−Ｏ］c−
前記化学式２において、
Ｒ15は、それぞれ独立に、ハロゲン、Ｃ1-20アルキル、またはＣ1-20ハロアルキルであり、
ｃは、２以上の整数であり、
［化学式３］
Ｄ（Ｒ8）3
前記化学式３において、
Ｄは、アルミニウムまたはボロンであり、
Ｒ16は、水素、ハロゲン、Ｃ1-20アルキル、またはＣ1-20ハロアルキルであり、
［化学式４］
［Ｌ−Ｈ］+［Ｑ（Ｅ）4］-
前記化学式４において、
Ｌは、中性ルイス塩基であり、
［Ｌ−Ｈ］+は、ブレンステッド酸であり、
Ｑは、Ｂｒ3+またはＡｌ3+であり、
Ｅは、それぞれ独立に、Ｃ6-20アリールまたはＣ1-20アルキルであり、ここで、前記Ｃ6-20アリールまたはＣ1-20アルキルは、非置換であるか、またはハロゲン、Ｃ1-20アルキル、Ｃ1-20アルコキシ、およびフェノキシで構成される群より選択される１つ以上の置換基で置換される。
【請求項８】
エチレンのオリゴマー化に使用される請求項４に記載のオレフィンオリゴマー化用触媒系。
【請求項９】
請求項４に記載のオレフィンオリゴマー化用触媒系の存在下、オレフィンを多量化反応させる段階を含むオレフィンオリゴマー化方法。
【請求項１０】
前記多量化反応段階は、５〜２００℃の温度下で行われる請求項９に記載のオレフィンオリゴマー化方法。
【請求項１１】
前記多量化反応段階は、１〜３００ｂａｒの圧力下で行われる請求項９に記載のオレフィンオリゴマー化方法。
【請求項１２】
前記オレフィンは、エチレンである請求項９に記載のオレフィンオリゴマー化方法。
【発明の詳細な説明】
【技術分野】
【０００１】
本発明は、リガンド化合物、オレフィンオリゴマー化用触媒系、およびこれを用いたオレフィンオリゴマー化方法に関する。
【背景技術】
【０００２】
線状アルファ−オレフィン（Ｌｉｎｅａｒ  ａｌｐｈａ−ｏｌｅｆｉｎ）は、共単量体、洗浄剤、潤滑剤、または可塑剤などに使用される重要な物質で商業的に幅広く用いられ、特に、１−ヘキセンと１−オクテンは、線状低密度ポリエチレン（ＬＬＤＰＥ）などの製造時、ポリエチレンの密度を調節するための共単量体として多く用いられる。
【０００３】
より具体的には、従来知られたＬＬＤＰＥ（Ｌｉｎｅａｒ  Ｌｏｗ−Ｄｅｎｓｉｔｙ  Ｐｏｌｙｅｔｈｙｌｅｎｅ、線状低密度ポリエチレン）の製造過程には、エチレンと共にポリマー骨格（ｐｏｌｙｍｅｒ  ｂａｃｋｂｏｎｅ）に分枝（ｂｒａｎｃｈ）を形成して密度（ｄｅｎｓｉｔｙ）を調節するために、アルファ−オレフィン、例えば、１−ヘキセン、１−オクテンのような共単量体と共重合が行われるようにした。
【０００４】
このため、共単量体の含有量が高いＬＬＤＰＥを製造するにあたっては、共単量体の価格が製造費用の大きな部分を占めるのが事実である。したがって、前記共単量体の製造単価を低減するための多様な試みがあった。
【０００５】
また、アルファ−オレフィンは、種類によって応用分野や市場規模が異なるため、特定のアルファ−オレフィンを選択的に生産できる技術は商業的に大きく重要であり、最近、選択的なエチレンオリゴマー化（ｅｔｈｙｌｅｎｅ  ｏｌｉｇｏｍｅｒｉｚａｔｉｏｎ）により１−ヘキセンまたは１−オクテンなどを高い選択度で製造するクロム触媒技術に対する研究が多くなされている。
【０００６】
１−ヘキセンまたは１−オクテンを製造する既存の商業的製造方法としては、シェルケミカル（Ｓｈｅｌｌ  Ｃｈｅｍｉｃａｌ）のＳＨＯＰプロセス（ＳＨＯＰ  ｐｒｏｃｅｓｓ）、シェブロンフィリップス（Ｃｈｅｖｒｏｎ  Ｐｈｉｌｉｐｓ）のＺｉｅｇｌｅｒプロセス（Ｚｉｅｇｌｅｒ  Ｐｒｏｃｅｓｓ）などがあり、これを用いると、炭素数４〜２０の広い分布のアルファ−オレフィンを生成することができる。
【０００７】
選択的なアルファ−オレフィンの生産に使用される触媒としては、例えば、従来知られたエチレンの三量体化触媒として、一般式（Ｒ１）（Ｒ２）Ｘ−Ｙ−Ｘ（Ｒ３）（Ｒ４）のリガンドを用いたクロム系触媒が提示された。式中、Ｘは、リン、砒素、またはアンチモンであり、Ｙは、−Ｎ（Ｒ５）−のような連結グループであり、Ｒ１、Ｒ２、Ｒ３およびＲ４のうちの少なくとも１つが極性または電子授与置換体を有する。
【０００８】
また、触媒条件下、１−ヘキセンの製造に対して触媒活性を示さないリガンドとして、Ｒ１、Ｒ２、Ｒ３およびＲ４のうちの少なくとも１つに極性置換体を有していない化合物の（ｏ−エチルフェニル）2ＰＮ（Ｍｅ）Ｐ（ｏ−エチルフェニル）2に対する研究がなされてきた（Ｃｈｅｍ．Ｃｏｍｍｕｎ．，２００２，８５８）。
【０００９】
しかし、前述のようなヘテロ原子を含む従来のリガンドと、これを用いて得られたクロム系触媒は、例えば、１−オクテンまたは１−ヘキセンの製造反応時、反応中に多量化反応活性が持続的で優れたものになりにくく、選択性も十分でない点があり、これをより向上させようとする要求が継続的にあった。
【発明の概要】
【発明が解決しようとする課題】
【００１０】
本発明は、高い触媒活性を示しながら、エチレンを選択的にオリゴマー化することができる新規なリガンド化合物、これを含むオレフィンオリゴマー化用触媒系、およびこれを用いたオレフィンオリゴマー化方法を提供する。
【課題を解決するための手段】
【００１１】
本発明の一側面によるリガンド化合物は、下記化学式１で表される。
【００１２】
【化１】
2016539923.tif 000002
【００１３】
前記化学式１において、
Ｘは、−ＮＲ1Ｒ2であるか、Ｎ、Ｏ、またはＳのヘテロ元素が１つ以上含まれている置換もしくは非置換のヘテロサイクリック官能基であり、
Ｒ1およびＲ2は、それぞれ独立に、Ｎ、Ｏ、Ｆ、Ｓ、またはＰのヘテロ元素が１つ以上含まれている炭素数１〜２０のアルキル基、炭素数３〜２０のシクロアルキル基、炭素数６〜４０のアリール基、炭素数３〜３０のヘテロアリール基、−ＰＲ3Ｒ4、または炭素数７〜４０のアリールアルキル基であり、
Ｒ3〜Ｒ6は、それぞれ独立に、Ｎ、Ｏ、Ｆ、Ｓ、またはＰのヘテロ元素が１つ以上含まれているか、含まれていない炭素数１〜４０の炭化水素基であり、
ｎは、０〜１０の整数である。
【００１４】
本発明の他の側面によるオレフィンオリゴマー化用触媒系は、前記化学式１で表されるリガンド化合物；遷移金属供給源；および助触媒を含む。
【００１５】
本発明のさらに他の側面によるオレフィンオリゴマー化方法は、前記化学式１で表されるリガンド化合物、遷移金属供給源、および助触媒を含むオレフィンオリゴマー化用触媒系の存在下、オレフィンを多量化反応させる段階を含む。
【発明の効果】
【００１６】
本発明に係るリガンド化合物を含む触媒系を用いると、既存の触媒系に比べて、高い触媒活性でエチレンをオリゴマー化することができる。
【発明を実施するための形態】
【００１７】
本発明は、多様な変換が加えられて様々な実施例を有し得るが、特定の実施例を詳細な説明に詳しく説明する。しかし、これは本発明を特定の実施形態に対して限定しようとするものではなく、本発明の思想および技術範囲に含まれる全ての変換、均等物または代替物を含むことが理解されなければならない。本発明を説明するにあたり、かかる公知の技術に対する具体的な説明が本発明の要旨をあいまいにし得ると判断された場合、その詳細な説明を省略する。
【００１８】
本発明は、下記化学式１で表されるリガンド化合物を提供する。
【００１９】
【化２】
2016539923.tif 000003
【００２０】
Ｘは、−ＮＲ1Ｒ2であるか、Ｎ、Ｏ、またはＳのヘテロ元素が１つ以上含まれている置換もしくは非置換のヘテロサイクリック官能基であり、
Ｒ1およびＲ2は、それぞれ独立に、Ｎ、Ｏ、Ｆ、Ｓ、またはＰのヘテロ元素が１つ以上含まれている炭素数１〜２０のアルキル基、炭素数３〜２０のシクロアルキル基、炭素数６〜４０のアリール基、炭素数３〜３０のヘテロアリール基、−ＰＲ3Ｒ4、または炭素数７〜４０のアリールアルキル基であり、
Ｒ3〜Ｒ6は、それぞれ独立に、Ｎ、Ｏ、Ｆ、Ｓ、またはＰのヘテロ元素が１つ以上含まれているか、含まれていない炭素数１〜４０の炭化水素基であり、
ｎは、０〜１０の整数である。
【００２１】
また、本発明の他の側面によれば、前記化学式１で表されるリガンド化合物；クロム供給源；および助触媒を含むオレフィンオリゴマー化用触媒系が提供される。
【００２２】
そして、本発明のさらに他の側面によれば、前記化学式１で表されるリガンド化合物、クロム供給源、および助触媒を含むオレフィンオリゴマー化用触媒系の存在下、オレフィンを多量化反応させる段階を含むオレフィンオリゴマー化方法が提供される。
【００２３】
すでに上述したように、従来知られたオレフィンオリゴマー化用触媒系は、持続的でかつ優れた多量化反応活性を示しにくいという欠点があった。そこで、本発明者らは、これを改善するために持続的に研究した結果、上述した化学式１の新規構造を有するリガンド化合物を合成し、これを用いてより優れた多量化反応活性を示すオリゴマー化用触媒系を提供できることを見出し、本発明を完成した。特に、前記化学式１のリガンドを用いて提供されるオリゴマー化用触媒系は、以下の実施例からも裏付けられるように、オレフィン、例えば、エチレンのオリゴマー化反応中に優れた多量化反応活性を持続的に示し得ることが確認された。このようなオリゴマー化用触媒系の優れた活性は、Ｘの位置に結合する−ＮＲ1Ｒ2（特に、特定のＲ1、Ｒ2の種類）またはヘテロサイクリック官能基に起因して発現することが予測され、これとは異なり、Ｘの位置に結合する官能基の構造が少しでも異なる場合（例えば、Ｒ1、Ｒ2が水素、またはメチル基などの炭素数１〜３のアルキル基になる場合など）には、上述の優れた活性が発現しないことが確認された。
【００２４】
結局、本発明によれば、既存の触媒系に比べて、より持続的でかつ優れた活性を有するオリゴマー化用触媒系と、その提供を可能にする新規なリガンド化合物が提供できる。
【００２５】
以下、本発明のリガンド化合物、オレフィンオリゴマー化用触媒系、およびこれを用いたオレフィンオリゴマー化方法についてより詳細に説明する。
【００２６】
本発明のリガンド化合物は、下記化学式１で表される。
【００２７】
【化３】
2016539923.tif 000004
【００２８】
前記化学式１において、Ｘ、Ｒ3〜Ｒ6およびｎは、上記で定義された通りである。
【００２９】
特に、上述したリガンド化合物から提供されるオリゴマー化用触媒系の優れた活性の側面を考慮する時、前記化学式１において、Ｘは、−ＮＲ1Ｒ2、環中にＮを有し、炭素数１〜３のアルキル基で置換もしくは非置換の炭素数３〜８のヘテロサイクリック官能基、または環中にＯまたはＳを有する非置換の炭素数３〜８のヘテロサイクリック官能基になってもよく、
Ｒ1およびＲ2は、それぞれ独立に、炭素数３〜２０のシクロアルキル基、または−ＰＲ3Ｒ4になってもよく、
Ｒ3〜Ｒ6は、それぞれ独立に、炭素数６〜４０のアリール基になってもよく、
ｎは、１〜５の整数になってもよい。
【００３０】
より具体的な例において、前記Ｘは、−ＮＲ1Ｒ2（ただし、Ｒ1およびＲ2は、それぞれ独立に、シクロヘキシル基、シクロペンチル基、または−ＰＲ3Ｒ4）になるか、
【００３１】
【化４】
2016539923.tif 000005
【００３２】
になってもよく（ただし、Ｒ’は、水素、または炭素数１〜３のアルキル基であり、Ｘは、ＯまたはＳである。）、
Ｒ3〜Ｒ6は、フェニル基になってもよく、ｎは、１〜５の整数になってもよい。
【００３３】
付加して、最も具体的な例によれば、前記化学式１で表されるリガンド化合物は、下記化合物からなる群より選択されるものになってもよいが、本発明のリガンド化合物がこれに限定されるものではないことはもちろんであり、これらは例として提示されたものである。
【００３４】
【化５】
2016539923.tif 000006
【００３５】
上述した化学式１のリガンド化合物は、従来から−ＰＲ”Ｒ’’’（Ｒ”、Ｒ’’’は、それぞれ独立に、アリール基などの炭化水素基）の構造を２個以上有するリガンド化合物の製造のために通常適用されていた反応条件および方法により製造されてもよく、その具体的な反応条件および方法は、後述する実施例にも記載されている。
【００３６】
例えば、前記化学式１の化合物は、Ｘ−（ＣＨ2）−ＮＨ2の構造を、アミン化合物と、Ｃｌ−ＰＲ”Ｒ’’’（Ｒ”、Ｒ’’’は、それぞれ独立に、アリール基などの炭化水素基）の構造を有する化合物とを、塩基の存在下、有機溶媒内で反応させて製造されてもよい。このような反応を進行させた結果、前記アミン化合物の水素が−ＰＲ”Ｒ’’’で置換されて、上述した化学式１のリガンド化合物が製造できる。このような製造方法において、前記塩基または有機溶媒としては、アミン化合物の置換反応で通常使用可能と知られた塩基または有機溶媒を特別な制限なく全て使用できるので、これに関する追加的な説明は省略する。
【００３７】
本発明に係るオレフィンオリゴマー化用触媒系は、すでに上述した化学式１で表されるリガンド化合物；遷移金属供給源；および助触媒を含むことができる。
【００３８】
本発明で使う用語「オレフィンオリゴマー化」とは、オレフィンが小重合されることを意味する。３個のオレフィンが重合される時は三量化（ｔｒｉｍｅｒｉｚａｔｉｏｎ）、４個のオレフィンが重合される時は四量化（ｔｅｔｒａｍｅｒｉｚａｔｉｏｎ）と呼ばれ、このようにオレフィンが小重合されて低分子量の物質を作る過程を総称して多量化（ｍｕｌｔｉｍｅｒｉｚａｔｉｏｎ）という。特に、本発明では、エチレンからＬＬＤＰＥの主要共単量体の１−ヘキセンおよび１−オクテンを選択的に製造することを意味する。
【００３９】
また、前記「触媒系」とは、前記リガンド化合物、遷移金属供給源、および助触媒が単純に混合された組成物の状態であるか、あるいはこれらが反応して別途の触媒活性種を形成するかどうかに関係なく、これらまたはこれらの反応産物を触媒活性種として含めて、「オレフィンオリゴマー化」について触媒活性を示す任意の組成物、化合物または錯物を包括して指し示すことができる。
【００４０】
前記選択的なオレフィンオリゴマー化反応は、使用する触媒系と密接な関係がある。オレフィンオリゴマー化反応時に使用される触媒系は、主触媒の役割を果たす遷移金属供給源と、助触媒とを含むが、この時、リガンドの化学構造に応じて活性触媒の構造を変化させることができ、これによるオレフィン選択度と活性が異なる。
【００４１】
そこで、本発明に係るオレフィンオリゴマー化用触媒系は、リガンドとして、前記化学式１で表される化合物を用いて、オレフィン、例えば、エチレンのオリゴマー化反応中に優れた多量化反応活性を持続的に示すことができる。理論的に制限されるわけではないが、このようなオリゴマー化用触媒系の優れた活性は、Ｘの位置に結合する−ＮＲ1Ｒ2（特に、特定のＲ1、Ｒ2の種類）またはヘテロサイクリック官能基に起因して発現することが予測され、これとは異なり、Ｘの位置に結合する官能基の構造が少しでも異なる場合（例えば、Ｒ1、Ｒ2が水素、またはメチル基などの炭素数１〜３のアルキル基になる場合など）には、上述の優れた活性が発現しないことが確認された。
【００４２】
前記遷移金属供給源は、主触媒の役割を果たすもので、例えば、クロム供給源（クロム自体またはクロム前駆体）になってもよく、より具体的には、クロム（ＩＩＩ）アセチルアセトネート、三塩化クロムトリステトラヒドロフラン、クロム（ＩＩＩ）−２−エチルヘキサノエート、クロム（ＩＩＩ）トリス（２，２，６，６−テトラメチル−３，５−ヘプタンジオネート）、クロム（ＩＩＩ）ベンゾイルアセトネート、クロム（ＩＩＩ）ヘキサフルオロ−２，４−ペンタンジオネート、およびクロム（ＩＩＩ）アセテートヒドロキシドからなる群より選択されるいずれか１つ以上のクロム前駆体になってもよい。
【００４３】
前記助触媒は、１３族金属を含む有機金属化合物であって、一般に遷移金属化合物の触媒下でオレフィンを多量化する時に使用できるものであれば特に限定されるものではない。具体的には、前記助触媒は、下記化学式２〜４で表される化合物からなる群より選択されるいずれか１つ以上のものを用いることができる。
【００４４】
【化６】
2016539923.tif 000007
【００４５】
前記化学式２において、
Ｒ7は、それぞれ独立に、ハロゲン、Ｃ1-20アルキル、またはＣ1-20ハロアルキルであり、
ｃは、２以上の整数であり、
【００４６】
【化７】
2016539923.tif 000008
【００４７】
前記化学式３において、
Ｄは、アルミニウムまたはボロンであり、
Ｒ8は、水素、ハロゲン、Ｃ1-20アルキル、またはＣ1-20ハロアルキルであり、
【００４８】
【化８】
2016539923.tif 000009
【００４９】
前記化学式４において、
Ｌは、中性ルイス塩基であり、
［Ｌ−Ｈ］+は、ブレンステッド酸であり、
Ｑは、Ｂｒ3+またはＡｌ3+であり、
Ｅは、それぞれ独立に、Ｃ6-20アリールまたはＣ1-20アルキルであり、ここで、前記Ｃ6-20アリールまたはＣ1-20アルキルは、非置換であるか、またはハロゲン、Ｃ1-20アルキル、Ｃ1-20アルコキシ、およびフェノキシで構成される群より選択される１つ以上の置換基で置換される。
【００５０】
前記化学式２で表される化合物の例としては、改質または改質されていない炭素数１〜５のアルキルアルミノキサン、例えば、メチルアルミノキサン（ＭＡＯ）、改質メチルアルミノキサン、エチルアルミノキサン、イソブチルアルミノキサン、またはブチルアルミノキサンが挙げられる。
【００５１】
前記化学式３で表される化合物の例としては、トリメチルアルミニウム、トリエチルアルミニウム、トリイソブチルアルミニウム、トリプロピルアルミニウム、トリブチルアルミニウム、ジメチルクロロアルミニウム、ジメチルイソブチルアルミニウム、ジメチルエチルアルミニウム、ジエチルクロロアルミニウム、トリイソプロピルアルミニウム、トリ−ｓ−ブチルアルミニウム、トリシクロペンチルアルミニウム、トリペンチルアルミニウム、トリイソペンチルアルミニウム、トリヘキシルアルミニウム、エチルジメチルアルミニウム、メチルジエチルアルミニウム、トリフェニルアルミニウム、トリ−ｐ−トリルアルミニウム、ジメチルアルミニウムメトキシド、ジメチルアルミニウムエトキシド、トリメチルボロン、トリエチルボロン、トリイソブチルボロン、トリプロピルボロン、またはトリブチルボロンが挙げられる。
【００５２】
前記化学式４で表される化合物の例としては、トリエチルアンモニウムテトラフェニルボロン、トリブチルアンモニウムテトラフェニルボロン、トリメチルアンモニウムテトラフェニルボロン、トリプロピルアンモニウムテトラフェニルボロン、トリメチルアンモニウムテトラ（ｐ−トリル）ボロン、トリプロピルアンモニウムテトラ（ｐ−トリル）ボロン、トリエチルアンモニウムテトラ（ｏ，ｐ−ジメチルフェニル）ボロン、トリメチルアンモニウムテトラ（ｏ，ｐ−ジメチルフェニル）ボロン、トリブチルアンモニウムテトラ（ｐ−トリフルオロメチルフェニル）ボロン、トリメチルアンモニウムテトラ（ｐ−トリフルオロメチルフェニル）ボロン、トリブチルアンモニウムテトラペンタフルオロフェニルボロン、Ｎ，Ｎ−ジエチルアニリニウムテトラフェニルボロン、Ｎ，Ｎ−ジエチルアニリニウムテトラフェニルボロン、Ｎ，Ｎ−ジエチルアニリニウムテトラペンタフルオロフェニルボロン、ジエチルアンモニウムテトラペンタフルオロフェニルボロン、トリフェニルホスホニウムテトラフェニルボロン、トリメチルホスホニウムテトラフェニルボロン、トリエチルアンモニウムテトラフェニルアルミニウム、トリブチルアンモニウムテトラフェニルアルミニウム、トリメチルアンモニウムテトラフェニルアルミニウム、トリプロピルアンモニウムテトラフェニルアルミニウム、トリメチルアンモニウムテトラ（ｐ−トリル）アルミニウム、トリプロピルアンモニウムテトラ（ｐ−トリル）アルミニウム、トリエチルアンモニウムテトラ（ｏ，ｐ−ジメチルフェニル）アルミニウム、トリブチルアンモニウムテトラ（ｐ−トリフルオロメチルフェニル）アルミニウム、トリメチルアンモニウムテトラ（ｐ−トリフルオロメチルフェニル）アルミニウム、トリブチルアンモニウムテトラペンタフルオロフェニルアルミニウム、Ｎ，Ｎ−ジエチルアニリニウムテトラフェニルアルミニウム、Ｎ，Ｎ−ジエチルアニリニウムテトラフェニルアルミニウム、Ｎ，Ｎ−ジエチルアニリニウムテトラペンタフルオロフェニルアルミニウム、ジエチルアンモニウムテトラペンタフルオロフェニルアルミニウム、トリフェニルホスホニウムテトラフェニルアルミニウム、トリメチルホスホニウムテトラフェニルアルミニウム、トリフェニルカルボニウムテトラフェニルボロン、トリフェニルカルボニウムテトラフェニルアルミニウム、トリフェニルカルボニウムテトラ（ｐ−トリフルオロメチルフェニル）ボロン、またはトリフェニルカルボニウムテトラペンタフルオロフェニルボロンが挙げられる。
【００５３】
本発明に係るオレフィンオリゴマー化用触媒系は、線状アルファ−オレフィンに対する選択度を高めて多量化反応活性を高めるために、前記化学式１で表されるリガンド化合物：遷移金属供給源：助触媒のモル比は、約０．１：１：１〜約１０：１：１０，０００であってもよく、好ましくは約１：１：１００〜約５：１：３，０００であってもよい。ただし、本発明がこれに限定されるものではない。
【００５４】
前記化学式１で表されるリガンド化合物、遷移金属供給源、および助触媒を含むオレフィンオリゴマー化用触媒系において、前記３つの成分は、同時にまたは任意の順序で順次に、任意の適した溶媒で単量体の存在または不在下で共に添加され、活性のある触媒として得られる。適した溶媒としては、ヘプタン、トルエン、シクロヘキサン、メチルシクロヘキサン、１−ヘキセン、ジエチルエーテル、テトラヒドロフラン、アセトニトリル、ジクロロメタン、クロロホルム、クロロベンゼン、メタノール、アセトンなどが含まれ、これらに制限されない。
【００５５】
また、本発明は、前記オレフィンオリゴマー化用触媒系の存在下、オレフィンを多量化反応させる段階を含むオレフィンオリゴマーの製造方法を提供する。本発明に係るオレフィンオリゴマー化用触媒系を用いると、反応の活性度が向上したオレフィンのオリゴマー化方法を提供することができる。前記オレフィンは、エチレンであることが好ましい。
【００５６】
本発明に係るオレフィンオリゴマー化は、前記オレフィンオリゴマー化用触媒系と、通常の装置および接触技術を利用して不活性溶媒の存在または不在下で均質液相反応、触媒系が一部溶解しないか全部溶解しない形態のスラリー反応、２相液体／液体反応、または生成物のオレフィンが主媒質として作用するバルク相反応またはガス相反応により可能であり、均質液相反応が好ましい。
【００５７】
前記オレフィンオリゴマー化反応は、触媒化合物および活性剤と反応しない任意の不活性溶媒中で行われるとよい。適した不活性溶媒には、ベンゼン、トルエン、キシレン、クメン、ヘプタン、シクロヘキサン、メチルシクロヘキサン、メチルシクロペンタン、ヘキサン、ペンタン、ブタン、イソブタンなどがあり、これらに限定されない。この時、前記溶媒は、少量のアルキルアルミニウムで処理することによって、触媒毒として作用する少量の水または空気などを除去して使用できる。
【００５８】
前記オレフィンオリゴマー化反応は、約５℃〜約２００℃の温度、好ましくは約３０℃〜約１５０℃の温度で行われるとよい。また、前記オレフィンオリゴマー化反応は、約１ｂａｒ〜約３００ｂａｒの圧力で、好ましくは約２ｂａｒ〜約１５０ｂａｒの圧力で行われるとよい。
【００５９】
本発明の実施例によれば、前記化学式１で表される化合物をリガンドとして用いた触媒系でエチレンをオリゴマー化した結果、オレフィンのオリゴマー化反応を進行させるにあたって、持続的により高い活性を発現させることができる。
【００６０】
以下、本発明の好ましい実施例を詳細に説明する。ただし、これらの実施例は単に本発明を例示するためのものであって、本発明の範囲がこれらの実施例によって制限されると解釈されない。
【００６１】
以下、全ての反応は、Ｓｃｈｌｅｎｋ  ｔｅｎｃｈｎｉｑｕｅまたはＧｌｏｖｅ  ｂｏｘを用いて、アルゴン環境下で進行させた。合成された化合物は、Ｖａｒｉａｎ  ５００ＭＨｚ  ｓｐｅｃｔｒｏｍｅｔｅｒを用いて、1Ｈ（５００ＭＨｚ）と31Ｐ（２０２ＭＨｚ）ＮＭＲ  ｓｐｅｃｔｒａで分析した。Ｓｈｉｆｔは、ｒｅｓｉｄｕａｌ  ｓｏｌｖｅｎｔ  ｐｅａｋをｒｅｆｅｒｅｎｃｅとして、ＴＭＳからｄｏｗｎｆｉｅｌｄでｐｐｍで示した。Ｐｈｏｓｐｈｏｒｏｕｓ  ｐｒｏｂｅは、ａｑｕｅｏｕｓ  Ｈ3ＰＯ4でｃａｌｉｂｒａｔｉｏｎした。
【００６２】
合成例１〜５および比較合成例１：リガンド化合物の製造
まず、Ｐｈｏｓｐｈｏｒｕｓ  ｐｒｏｂｅは、リン酸の水溶液で滴定した。Ａｒ雰囲気下、下記表１にまとめられた各出発アミン物質（１０ｍｍｏｌ）と、トリエチルアミン（出発アミン物質基準３〜１０モル当量）を、８０ｍＬのジクロロメタンに溶解した。フラスコをｗａｔｅｒ  ｂａｔｈに浸漬した状態で、クロロジフェニルホスフィン（２０ｍｍｏｌ）をゆっくり入れて、一晩撹拌した。真空をとって溶媒を除去した後、ＴＨＦを入れて十分に撹拌して、ａｉｒ−ｆｒｅｅ  ｇｌａｓｓ  ｆｉｌｔｅｒでトリエチルアンモニウムクロライド塩を除去した。ろ過液から溶媒を除去して最終産物を得た。
【００６３】
前記合成例１〜５および比較合成例１で各リガンド化合物を製造するために使用された出発アミン物質と、各合成例で形成されたリガンド化合物のＮＭＲデータを、下記表１にまとめて示した。
【００６４】
【表１】
2016539923.tif 000010
【００６５】
比較合成例２：リガンド化合物の製造
大韓民国公開特許公報第２０１２−０１３８３０９号の合成例４に記載された方法に従って、下記のＰＮＰ５の構造を有するリガンド化合物を製造した。このような比較合成例２でリガンド化合物を製造するために使用された出発アミン物質と、最終リガンド化合物のＮＭＲデータは、前記表１に併せてまとめて示した。
【００６６】
【化９】
2016539923.tif 000011
【００６７】
実施例１：エチレンオリゴマー化反応
アルゴンガス下、Ｃｒ（ａｃａｃ）3（１７．５ｍｇ、０．０５ｍｍｏｌ）と、前記合成例１で製造したリガンド化合物（０．１ｍｍｏｌ）をフラスコに入れて、トルエン１０ｍＬ）を添加し、撹拌して、５ｍＭ溶液を製造した。
【００６８】
１００ｍＬ容量のＰａｒｒ反応器を準備して、２時間真空をとった後、内部をアルゴンに置換し、４６ｍＬのトルエンおよびＭＡＯ（１０ｗｔ％トルエン溶液、Ａｌ／Ｃｒ＝３００）２ｍＬを注入し、前記５ｍＭ溶液２ｍＬ（１０ｕｍｏｌ）を反応器に注入した。４５℃に加熱されたオイルバスに反応器を浸漬し、４５ｂａｒに合わされたエチレンラインのバルブを開けて、反応器内をエチレンで満たした後、６００ｒｐｍで１５分間撹拌した。エチレンラインバルブを閉じて、反応器をドライアイス／アセトンｂａｔｈで０℃に冷ました後、未反応エチレンをゆっくりｖｅｎｔした後、ノナン（ＧＣ  ｉｎｔｅｒｎａｌ  ｓｔａｎｄａｒｄ）を０．５ｍＬ入れた。１０秒間撹拌した後、反応器の液体部分を２ｍＬ取って水でｑｕｅｎｃｈし、有機部分をＰＴＦＥシリンジフィルタでフィルタして、ＧＣサンプルを作った。前記ＧＣサンプルをＧＣで分析した。
【００６９】
残りの反応液にエタノール／ＨＣｌ（１０ｖｏｌ％）４００ｍＬを入れて撹拌し、フィルタリングして、ポリマーを得た。得られたポリマーを６５℃のｖａｃｕｕｍオーブンにて一晩乾燥し、重量を測定した。
【００７０】
実施例２：エチレンオリゴマー化反応
合成例１で製造したリガンド化合物（０．１ｍｍｏｌ）の代わりに、合成例２で製造したリガンド化合物（０．１ｍｍｏｌ）を用いたことを除いては、実施例１と同様の方法でオリゴマー化反応を進行させた後、分析した。
【００７１】
実施例３：エチレンオリゴマー化反応
合成例１で製造したリガンド化合物（０．１ｍｍｏｌ）の代わりに、合成例３で製造したリガンド化合物（０．１ｍｍｏｌ）を用いたことを除いては、実施例１と同様の方法でオリゴマー化反応を進行させた後、分析した。
【００７２】
実施例４：エチレンオリゴマー化反応
合成例１で製造したリガンド化合物（０．１ｍｍｏｌ）の代わりに、合成例４で製造したリガンド化合物（０．１ｍｍｏｌ）を用いたことを除いては、実施例１と同様の方法でオリゴマー化反応を進行させた後、分析した。
【００７３】
実施例５：エチレンオリゴマー化反応
合成例１で製造したリガンド化合物（０．１ｍｍｏｌ）の代わりに、合成例５で製造したリガンド化合物（０．１ｍｍｏｌ）を用いたことを除いては、実施例１と同様の方法でオリゴマー化反応を進行させた後、分析した。
【００７４】
比較例１：エチレンオリゴマー化反応
合成例１で製造したリガンド化合物（０．１ｍｍｏｌ）の代わりに、比較合成例１で製造したリガンド化合物（０．１ｍｍｏｌ）を用いたことを除いては、実施例１と同様の方法でオリゴマー化反応を進行させた後、分析した。
【００７５】
比較例２：エチレンオリゴマー化反応
合成例１で製造したリガンド化合物（０．１ｍｍｏｌ）の代わりに、比較合成例２で製造したリガンド化合物（０．１ｍｍｏｌ）を用いたことを除いては、実施例１と同様の方法でオリゴマー化反応を進行させた後、分析した。
前記実施例１〜５および比較例１および２の結果を、下記表２に示した。
【００７６】
【表２】
2016539923.tif 000012
【００７７】
前記表１に示されているように、実施例では、比較例に比べて、より優れた多量化反応活性が発現することを確認した。
【国際調査報告】
2016539923.tif 000015
2016539923.tif 000016
2016539923.tif 000017
2016539923.tif 000018